СПОСОБ ОБРАБОТКИ ПОЛИМЕРОВ, СОДЕРЖАЩИХ ОСТАТОЧНЫЙ КАТАЛИЗАТОР

1. Способ термической стабилизации полимера, содержащего остатки Sn(II), Sb(III), Pb(II), Bi(III), Fe(II), Ti(II), Ti(III), Mn(II), Mn(III) или Ge(II)-содержащего катализатора, путем обработки полимера при температуре выше его температуры плавления пероксидом, выбранным из группы, состоящей из пероксидов кетонов, органических гидропероксидов, перкислот, перекиси водорода и их смесей, при котором вышеуказанный пероксид используют в количестве меньшем, чем 0,2 мас.%, исходя из массы полимера, и при котором молярное отношение пероксидных функциональных групп вышеуказанного пероксида (р) к металлу (М) находится в интервале от 1 до 100; при этом вышеуказанный металл М выбран из группы, состоящей из Sn(II), Sb(III), Pb(II), Bi(III), Fe(II), Ti(II), Ti(III), Mn(II), Mn(III) и Ge(II).
2. Способ по п.1, где полимер получают с помощью полимеризации одного или нескольких мономеров, димеров и/или олигомеров, применяя Sn(II), Sb(III), Pb(II), Bi(III), Fe(II), Ti(II), Ti(III), Mn(II), Mn(III) или Ge(II)-содержащий катализатор.
3. Способ по п.1 или 2, где полимер получают полимеризацией в расплаве с раскрытием кольца.
4. Способ по п.1 или 2, где полимер является поли(гидроксикислотой).
5. Способ получения поли(гидроксикислот), включающий стадии:
а) преобразования одного или нескольких мономеров, димеров и/или олигомеров гидроксикислоты в поли-(-гидроксикислоту), используя Sn(II), Sb(III), Pb(II), Bi(III), Fe(II), Ti(II), Ti(III), Mn(II), Mn(III) или Ge(II)-содержащий катализатор и
b) обработки поли(гидроксикислоты) при температуре выше ее температуры плавления пероксидом, выбранным из группы, состоящей из пероксидов кетонов, органических гидропероксидов, перкислот, перекиси водорода и их смесей, при котором вышеуказанный пероксид применяется в количестве меньшем, чем 0,2 мас.%, исходя из массы поли(гидроксикислоты), и при котором молярное отношение пероксидных функциональных групп вышеуказанного пероксида (р) к металлу (М) находится в интервале от 1 до 100; при этом вышеуказанный металл М выбран из группы, состоящей из Sn(II), Sb(III), Pb(II), Bi(III), Fe(II), Ti(II), Ti(III), Mn(II), Mn(III) и Ge(II).
6. Способ по п.1 или 2, где поли(гидроксикислота) является полилактидом.
7. Способ по п.5, где стадию (а) выполняют путем полимеризации в расплаве с раскрытием кольца.
8. Способ по любому из пп.1, 2, 5 или 7, где катализатор является Sn(II)-содержащим катализатором, а металл является Sn(II).
9. Способ по п.8, где Sn(II)-содержащий катализатор является 2-этилгексаноатомом Sn(II).
10. Способ по любому из пп.1, 2, 5, 7 или 9, где вышеуказанный пероксид выбирают из органических гидропероксидов, пероксидов кетонов и их смесей.
11. Способ по п.10, где вышеуказанный пероксид является органическим пероксидом.
12. Способ по п.11, где вышеуказанный гидропероксид является гидропероксидом, выбранным из группы, состоящей из гидропероксида 1,1,3,3-тетраметилбутила, гидропероксида кумила, гидропероксида т-бутила, гидропероксида т-амила и моногидропероксида 1,2-диизопропилбензола.
13. Полилактид, получаемый способом по любому из пп.1-12.
14. Способ анализа остатков металла в полимере, где м вышеуказанный металл выбран из группы, состоящей из Sn(II), Sb(III), Pb(II), Bi(III), Fe(II), Ti(II), Ti(III), Mn(II), Mn(III) и Ge(II), включающий стадии (i) растворения полимера в органическом растворителе, причем вышеуказанный расворитель способен образовывать отдельную от воды фазу, (ii) добавления водного раствора Fe(III), (iii) встряхивания полученной в результате смеси, посредством этого окисление металла и восстановление Fe(III) до Fe(II), (iv) добавления воды, (v) комплексообразования полученного в результате Fe(II) с комплексообразующим агентом с образованием окрашенного Fe(II)-комплекса, (vi) определения содержания Fe(II) с использованием спектрофотометрии и (vii) установления содержания металла в полимере из вышеуказанного содержания Fe(II).
15. Способ по п.14, где металл является Sn(II).
16. Способ по п.14 или 15, где полимер является поли(гидроксикислотой), предпочтительно полилактидом.